(57)【要約】      （修正有）【課題】粒子の綿状沈殿、懸濁液の粘度上昇やせん断現象、均質ではない凝固物の生成などの問題の原因となるイオン反応が抑止された懸濁液を提供する。【解決手段】溶媒と、イオン源と、部分溶解性コロイドまたは非溶解性コロイドから選択される粒子源と、懸濁液中の粒子分散を制御する複数の添加剤を含有する懸濁液であって、前記添加剤は、前記粒子源が前記部分溶解性コロイドを含むとき、前記イオン源および前記粒子源に先だって、前記溶媒に添加されるか、あるいは、前記イオン源が前記部分溶解性コロイドを含有してから２４時間以内に前記溶媒に添加されること特徴とする、懸濁液。【選択図】なし【特許請求の範囲】
【請求項１】
溶媒と、
塩類、溶解性コロイド、部分溶解性コロイド、不純物、およびそれらの組み合わせからなる群から選択されるイオン源と、
前記部分溶解性コロイド、非溶解性コロイドからなる群から選択される粒子源、
１つの添加剤と
を含有する、液中の粒子分散を制御する複数の添加剤を含有する懸濁液であって、
前記コロイドは、セラミック粒子、ガラス微粒子、金属微粒子、ポリマ粒子、または半導体微粒子からなる群から選択され、
前記１つの添加剤は、前記粒子源が前記部分溶解性コロイドを含むとき、前記イオン源および前記粒子源に先だって、前記溶媒に添加されることを特徴とする、懸濁液。
【請求項２】
溶媒と、
部分溶解性コロイドを含むイオン源と、
前記溶解性コロイド、または非溶解性コロイドからなる群から選択される粒子源と、
１つの添加剤と
を含有する、液中の粒子分散を制御する複数の添加剤を含有する懸濁液であって、
前記コロイドは、セラミック粒子、ガラス微粒子、金属微粒子、ポリマ粒子、または半導体微粒子からなる群から選択され、
前記１つの添加剤は、前記イオン源が前記部分溶解性コロイドを含有してから２４時間以内に前記溶媒に添加されることを特徴とする、懸濁液。
【請求項３】
前記１つの添加剤は、
アミノカルボン酸、アミノスルホン酸、またはアミノホスホン酸から選択される低分子量の有機両性イオン種からなる群；または
クエン酸、ポリクエン酸、グルコン酸、ポリグルコン酸、酒石酸、リンゴ酸、サリチル酸、ヒドロキシサリチル酸、または糖類からなる群から選択される、少なくとも１つのヒドロキシカルボン酸群を含むイオン種からなる群
から選択される少なくとも１つの組成からなることを特徴とする、請求項１または２に記載の懸濁液。
【請求項４】
前記イオン源は、溶解すると、
Ｈ３Ｏ＋、ＮＨ４＋、Ｌｉ＋、Ｎａ＋、Ｋ＋、Ｒｂ＋、Ｃｓ＋、Ｆｒ＋、Ｂｅ２＋、Ｍｇ２＋、Ｃａ２＋、Ｓｒ２＋、Ｂａ２＋、Ｒａ２＋、Ｓｃ３＋、Ｙ３＋、Ｌａ３＋、Ｃｅ３＋、Ｃｅ４＋、Ｐｒ３＋、Ｎｄ３＋、Ｐｍ３＋、Ｓｍ３＋、Ｅｕ３＋、Ｇｄ３＋、Ｔｂ３＋、Ｄｙ３＋、Ｈｏ３＋、Ｅｒ３＋、Ｔｍ３＋、Ｙｂ３＋、Ｌｕ３＋、Ａｌ３＋、Ｃｒ２＋、Ｃｒ３＋、Ｆｅ２＋、Ｆｅ３＋、Ｔｉ３＋、Ｔｉ４＋、Ｍｎ２＋、Ｍｎ３＋、Ｍｎ４＋、Ｃｏ２＋、Ｃｏ３＋、Ｎｉ２＋、Ｎｉ３＋、Ｃｕ＋、Ｃｕ２＋、Ｃｕ３＋、Ｚｎ２＋、Ｇａ３＋、Ｇｅ２＋、Ｇｅ４＋、Ｓｅ２＋、Ｓｅ４＋、Ｚｒ２＋、Ｚｒ４＋、Ｎｂ３＋、Ｎｂ５＋、Ｒｈ３＋、Ｐｄ２＋、Ａｇ＋、Ｃｄ２＋、Ｉｎ＋、Ｉｎ２＋、Ｉｎ３＋、Ｓｎ２＋、Ｓｎ４＋、Ｓｂ３＋、Ｓｂ５＋、Ｈｆ２＋、Ｈｆ４＋、Ｔａ３＋、Ｔａ５＋、Ｉｒ３＋、Ａｕ３＋、Ｈｇ２＋、Ｈｇ２２＋、Ｔｌ＋、Ｔｌ３＋、Ｐｂ２＋、Ｐｂ４＋、Ｂｉ３＋、Ｐｏ２＋、Ａｃ３＋、Ｔｈ２＋、Ｔｈ４＋、Ｕ＋、Ｕ２＋、Ｕ３＋、ＵＯ２２＋、Ｖ２＋、Ｖ３＋、Ｎｐ３＋、Ｎｐ４＋、ＮｐＯ＋、Ｐｕ３＋、Ｐｕ４＋と、
ＯＨ−、Ｆ−、Ｃｌ−、Ｂｒ−、Ｉ−、Ａｔ−、ＳＯ３２−、Ｓ２Ｏ３２−、ＨＳＯ４−、ＳＯ４２−、ＨＳＯ３−、ＰＯ４３−、ＨＰＯ４２−、Ｈ２ＰＯ４−、ＰＯ３３−、ＮＯ２−、ＮＯ３−、ＣＯ３２−、ＨＣＯ３−、ＨＣＯ２−、ＭｏＯ４２−、ＷＯ４２−、ＴｃＯ４−、ＲｕＯ４−、ＲｅＯ４−、Ｃ２Ｈ３Ｏ２−、Ｃ２Ｏ４２−、ＨＣ２Ｏ４−、ＨＳ−、Ｔｅ２−、ＮＨ２−、ＯＣＮ−、ＳＣＮ−、ＣＮ−、Ｐ３−、Ｓ２−、Ｏ２２−、Ａｓ３−、ＡｓＯ４３−、ＡｓＯ３３−、ＢＯ３３−、ＢｒＯ３−、ＢｒＯ−、ＣｌＯ３−、ＣｌＯ４−、ＣｌＯ２−、ＣｌＯ−、ＣｒＯ４２−、Ｃｒ２Ｏ７２−、ＩＯ３−、ＭｎＯ４−と、又はそれらの組み合わせからなる群から選択されるイオンを生成することを特徴とする、請求項１、２、または３のいずれかに記載の懸濁液。
【請求項５】
前記セラミック粒子は、ＳｉＣ、Ｓｉ３Ｎ４、ＡｌＮ、Ｎａ２Ｏ、Ｌｉ２Ｏ、Ｋ２Ｏ、Ａｇ２Ｏ、Ｔｌ２Ｏ、Ｃｕ２Ｏ、ＢｅＯ、ＭｇＯ、ＣａＯ、ＳｒＯ、ＢａＯ、ＮｉＯ、ＣｄＯ、ＣｏＯ、ＭｎＯ、ＣｕＯ、ＴｅＯ、ＺｎＯ、ＳｎＯ、ＰｂＯ、ＦｅＯ、ＨｇＯ、ＰｄＯ、ＡｇＯ、ＴｉＯ、ＶＯ、Ｓｃ２Ｏ３、Ｙ２Ｏ３、Ｌａ２Ｏ３、Ｃｅ２Ｏ３、Ｐｒ２Ｏ３、Ｎｄ２Ｏ３、Ｐｍ２Ｏ３、Ｓｍ２Ｏ３、Ｅｕ２Ｏ３、Ｇｄ２Ｏ３、Ｔｂ２Ｏ３、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｃｒ２Ｏ３、Ａｌ２Ｏ３、Ｆｅ２Ｏ３、Ｂｉ２Ｏ３、Ｃｏ２Ｏ３、Ｓｂ２Ｏ３、Ｎｉ２Ｏ３、Ｍｎ２Ｏ３、Ｂ２Ｏ３、Ｉｎ２Ｏ３、Ｇａ２Ｏ３、Ｐｂ２Ｏ３、Ｔｌ２Ｏ３、Ａｓ２Ｏ３、Ｒｈ２Ｏ３、Ｔｉ２Ｏ３、Ｗ２Ｏ３、Ｖ２Ｏ３、ＴｉＯ２、ＺｒＯ２、ＨｆＯ２、ＴｈＯ２、ＣｅＯ２、ＣｒＯ２、ＵＯ２、ＴｅＯ２、ＳｅＯ２、ＳｉＯ２、ＭｎＯ２、ＴｃＯ２、ＧｅＯ２、ＳｎＯ２、ＰｂＯ２、ＰｕＯ２、ＲｕＯ２、ＷＯ２、ＶＯ２、Ｓｂ２Ｏ５、Ａｓ２Ｏ５、Ｖ２Ｏ５、Ｎｂ２Ｏ５、Ｔａ２Ｏ５、Ｐ２Ｏ５、ＣｒＯ３、ＭｏＯ３、ＲｅＯ３、ＷＯ３、ＴｅＯ３、ＳｅＯ３、ＵＯ３、Ｆｅ３Ｏ４、Ｃｏ３Ｏ４、Ｍｎ２Ｏ７、Ｒｅ２Ｏ７、ＯｓＯ４、ＲｕＯ４、又はそれらの混合物からなる群から選択される組成を有することを特徴とする、請求項１、２、３、または４のいずれかに記載の懸濁液。
【請求項６】
前記ガラス微粒子は、Ｎａ２Ｏ、Ｌｉ２Ｏ、Ｋ２Ｏ、Ａｇ２Ｏ、Ｔｌ２Ｏ、Ｃｕ２Ｏ、ＢｅＯ、ＭｇＯ、ＣａＯ、ＳｒＯ、ＢａＯ、ＮｉＯ、ＣｄＯ、ＣｏＯ、ＭｎＯ、ＣｕＯ、ＴｅＯ、ＺｎＯ、ＳｎＯ、ＰｂＯ、ＦｅＯ、ＨｇＯ、ＰｄＯ、ＡｇＯ、ＴｉＯ、ＶＯ、Ｓｃ２Ｏ３、Ｙ２Ｏ３、Ｌａ２Ｏ３、Ｃｅ２Ｏ３、Ｐｒ２Ｏ３、Ｎｄ２Ｏ３、Ｐｍ２Ｏ３、Ｓｍ２Ｏ３、Ｅｕ２Ｏ３、Ｇｄ２Ｏ３、Ｔｂ２Ｏ３、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｃｒ２Ｏ３、Ａｌ２Ｏ３、Ｆｅ２Ｏ３、Ｂｉ２Ｏ３、Ｃｏ２Ｏ３、Ｓｂ２Ｏ３、Ｎｉ２Ｏ３、Ｍｎ２Ｏ３、Ｂ２Ｏ３、Ｉｎ２Ｏ３、Ｇａ２Ｏ３、Ｐｂ２Ｏ３、Ｔｌ２Ｏ３、Ａｓ２Ｏ３、Ｒｈ２Ｏ３、Ｔｉ２Ｏ３、Ｗ２Ｏ３、Ｖ２Ｏ３、ＴｉＯ２、ＺｒＯ２、ＨｆＯ２、ＴｈＯ２、ＣｅＯ２、ＣｒＯ２、ＵＯ２、ＴｅＯ２、ＳｅＯ２、ＳｉＯ２、ＭｎＯ２、ＴｃＯ２、ＧｅＯ２、ＳｎＯ２、ＰｂＯ２、ＰｕＯ２、ＲｕＯ２、ＷＯ２、ＶＯ２、Ｓｂ２Ｏ５、Ａｓ２Ｏ５、Ｖ２Ｏ５、Ｎｂ２Ｏ５、Ｔａ２Ｏ５、Ｐ２Ｏ５、ＣｒＯ３、ＭｏＯ３、ＲｅＯ３、ＷＯ３、ＴｅＯ３、ＳｅＯ３、ＵＯ３、Ｆｅ３Ｏ４、Ｃｏ３Ｏ４、Ｍｎ２Ｏ７、Ｒｅ２Ｏ７、ＯｓＯ４、ＲｕＯ４、又はそれらの混合物からなる群から選択される組成と併せて、二酸化ケイ素を含有する非晶質粒子であることを特徴とする、請求項１、２、３、４、または５のいずれかに記載の懸濁液。
【請求項７】
前記金属微粒子は、シリコン、ニッケル、銅、ルテニウム、ロジウム、パラジウム、銀、レニウム、白金、金、鉄、イリジウム、コバルト、クロム、タングステン、タンタル、ニオブ、モリブデン、バナジウム、チタン、ジルコニウム、ハフニウム、それらの合金、およびそれらの混合物からなる群から選択される組成を有することを特徴とする、請求項１、２、３、４、５、または６のいずれかに記載の懸濁液。
【請求項８】
前記ポリマ粒子は、ポリビニルアルコール、ポリビニルブチラール、シリコーン、ポリアクリル酸、ポリエチレン、またはポリスチレンからなる群から選択される組成を有することを特徴とする、請求項１、２、３、４、５、６、または７のいずれかに記載の懸濁液。
【請求項９】
前記半導体微粒子は、ガリウムヒ素，シリコン，ゲルマニウム，アンチモン化インジウム，ガリウムリン，窒化ガリウム，硫化亜鉛，テルル化カドミウム，セレン化カドミウム，テルル化亜鉛、またはセレン化亜鉛からなる群から選択される組成を有することを特徴とする、請求項１、２、３、４、５、６、７、または８のいずれかに記載の懸濁液。
【請求項１０】
低分子量の有機両性イオン種、またはヒドロキシカルボン酸群の少なくとも１つを有する有機種からなる群から選択される少なくとも１つの組成を有する水性懸濁液中の粒子分散を制御する１つの添加剤であって、
前記水性懸濁液は、部分溶解性コロイド、または非溶解性コロイドからなる群から選択されるイオン源を有し、
前記コロイドは、セラミック粒子、ガラス微粒子、金属微粒子、ポリマ粒子、または半導体微粒子からなる群から選択されるコロイド粒子源を有し、
前記１つの添加剤は、前記粒子源が前記部分溶解性コロイドを含むとき、前記イオン源および前記粒子源に先だって、溶媒に添加されることを特徴とする、添加剤。
【発明の詳細な説明】
【技術分野】
【０００１】
本明細書に記載の実施形態は概して、水性懸濁液中の粒子分散を制御する添加剤および当該添加剤を含有する懸濁液に関する。詳細には、本明細書に記載の実施形態は概して、低分子量の有機両性イオン種または少なくとも１つのヒドロキシカルボン酸群を有する有機種からなる群から選択される少なくとも１つの組成からなる水性懸濁液中の粒子分散を制御する添加剤、および当該添加剤を含有する懸濁液に関する。
【背景技術】
【０００２】
コロイド懸濁液は、セラミック部材の製造や塗装、コーティングをはじめ、幅広い用途に用いられ、水性溶媒中に分散する固体粒子（コロイド）からなる。コロイド懸濁液は、分散コロイドに加え、（陰性、陽性、中性の）有機溶解ポリマ、有機モノマ、無機カチオン、および無機アニオンを含有することができる。有機ポリマおよび有機モノマを、水性懸濁液に意図的に溶解させ、生強度を向上させるバインダ、粒子が分散された消泡剤、乾燥助剤、または粘度調整剤として作用するようにしても良い。無機カチオンおよび無機アニオンは、次の２つの理由のいずれかによって存在しても良い。１つめの理由は、コロイドにおける粒子の分散または懸濁液に添加された不純物種による、懸濁液へのカチオンおよびアニオンの浸出である。２つめの理由は、懸濁液への意図的な無機塩の添加である。例えば、セラミック加工において、無機塩を添加して、焼結助剤または化学修飾としても良い。
【０００３】
無機カチオンおよび無機アニオンの懸濁液への分散によって、有機イオンがコロイドの綿状沈殿を促進する副作用が生じる可能性がある。そしてこの現象によって、コロイドまたは添加された塩類から初期に溶解するイオンが局部的に集中し、その結果、懸濁液の粘度上昇やせん断現象、ならびに均質ではない凝固物の生成など、望ましくないレオロジー変化が生じる可能性がある。さらに、かかる問題は、懸濁液のイオン強度［Ｉ］によっては、カリウム（Ｋ＋）などの一価塩の大量添加によっても、バリウム（Ｂａ２＋）、カルシウム（Ｃａ２＋）、アルミニウム（Ａｌ３＋）、イットリウム（Ｙ３＋）、硫酸塩（ＳＯ３２−）などの二価または三価イオンの少量添加によっても悪化する可能性がある。懸濁液のイオン強度は、懸濁液に溶解しているイオンを「ｉ」とし、ｉのｃを濃度、ｚを価数とするとき、［Ｉ］＝１／２×Σ［ｃｉｚｉ２］の関係が成り立つ。すなわち、懸濁液のイオン強度は、一価カチオンに比して、同じ濃度で、二価カチオンの場合は４倍、三価カチオンの場合は９倍となる。
【０００４】
現在、アニオンおよびカチオンを含有する懸濁液において、コロイド粒子の分散を制御するための方策が２つある。１つめは一般的に、櫛型構造をとり、その「バックボーン」としてポリアクリル酸などの多価電解質、「歯」としてポリエチレンオキシドなどの水溶性ポリマを含有する分散剤を用いる方策である。例えば、特許文献１を参照されたい。この１つめの方策は、溶解しているイオンが、添加された塩類またはコロイド粒子の部分的溶解によるものである場合、有効である。２つめは、溶解しているコロイド粒子の表面に、シュウ酸またはリン酸などを保護剤として用いた化学的に不活性である層を形成する方策である。例えば、特許文献２を参照されたい。この２つめの方策は、浸出の阻止には効果的であるが、懸濁液に塩類を意図的に添加する場合には効果的ではない。
【特許文献１】米国特許第７，０５３，１２５号
【特許文献２】米国特許第６，４５８，４１４号
【発明の開示】
【発明が解決しようとする課題】
【０００５】
従って、イオンの発現形式にかかわらず、アニオンおよびカチオンを含有する懸濁液中における粒子分散の制御を可能にする添加剤が求められている。
【課題を解決するための手段】
【０００６】
本明細書に記載の実施形態は概して、溶媒と、イオン源と、部分溶解性コロイドまたは非溶解性コロイドからなる群から選択される粒子源と、前記粒子源が前記部分溶解性コロイドを含むとき、前記イオン源および前記粒子源に先だって、前記溶媒に添加される１つの添加剤とを含有する、懸濁液中の粒子分散を制御する複数の添加剤を含有する懸濁液に関する。
【０００７】
また、本明細書に記載の実施形態は概して、溶媒と、部分溶解性コロイドを含むイオン源と、粒子源と、前記イオン源が前記部分溶解性コロイドを含有してから約２４時間以内に前記溶媒に添加される１つの添加剤とを含有する、液中の粒子分散を制御する複数の添加剤を含有する懸濁液に関する。
【０００８】
さらに、本明細書に記載の実施形態は概して、低分子量の有機両性イオン種、またはヒドロキシカルボン酸群の少なくとも１つを有する有機種からなる群から選択される少なくとも１つの組成を有する水性懸濁液中の粒子分散を制御する１つの添加剤であって、前記水性懸濁液は、部分溶解性コロイド、または非溶解性コロイドからなる群から選択されるイオン源を有し、前記１つの添加剤は、前記粒子源が前記部分溶解性コロイドを含むとき、前記イオン源および前記粒子源に先だって、前記溶媒に添加される添加剤に関する。
【０００９】
以上に記載の、またはその他の特徴、態様、および利点は、以下の詳細な説明によって、当業者に明示されるであろう。
【発明を実施するための最良の形態】
【００１０】
本明細書に記載の実施形態は概して、水性懸濁液中の粒子分散を制御する複数の添加剤、および当該複数の添加剤を含有する懸濁液に関する。
【００１１】
ここでの「添加剤」とは、低分子量の有機両性イオン種（以下、「両性イオン種」と称する）、または少なくとも１つのヒドロキシカルボン酸群を含有する有機種（以下、「有機種」と称する）から選択される組成をいう。詳細には、両性イオン種には、同一粒子において、アニオン性の群（例えば、カルボン酸群、スルホン酸群、ホスホン酸群など）、ならびにプロトン性アミン群を有する極性分子が含まれて良い。かかる両性イオン種には、これらに限定されないが、グリシンおよびエチレンジアミン四酢酸（ＥＤＴＡ）などのアミノカルボン酸と；２−（Ｎ−モルホリノ）エタンスルホン酸（ＭＥＳ）、３−（Ｎ−モルホリノ）プロパンスルホン酸（ＭＯＰＳ）、４−（２−ヒドロキシエチル）−１−ピペラジンエタンスルホン酸（ＨＥＰＥＳ）、ピペラジン−Ｎ，Ｎ’−ビス（２−エタンスルホン酸）（ＰＩＰＥＳ）、およびＮ−シクロヘキシル−３−アミノプロパンスルホン酸（ＣＡＰＳ）などのアミノスルホン酸と；１−アミノアルキルホスホン酸、および２−（ピリジルメチル）ホスホン酸などのアミノホスホン酸とが含まれて良い。また、有機種は、これらに限定されないが、かかる群に含まれる組成において、クエン酸、ポリクエン酸、グルコン酸、ポリグルコンと、酒石酸、リンゴ酸、サリチル酸、ヒドロキシサリチル酸、ならびにブドウ糖、ショ糖、およびマンノースなどの糖類を有して良い。
【００１２】
理論上は、これに限定されるべきではないが、上述した複数の添加剤がイオンを含む懸濁液に含まれるとき、この複数の添加剤は懸濁液中の複数のイオンと結合して安定な複合体をなす。このように安定な複合体が生成されると、イオンの相互作用が妨げられる。結果、綿状沈殿が、さらには懸濁液の粘度上昇やせん断現象、均質ではない凝固物の生成が生じる。
【００１３】
以下に、上述した複数の添加剤を、望ましい安定化作用を得られるよう水性懸濁液に添加する様々な方法を示す。なお、適用する方法にかかわらず、水性懸濁液は、添加剤の他に、溶媒、イオン源、粒子源、ならびに分散剤、結合剤、可塑剤、および消泡剤などの任意で添加される種を含んで良い。
【００１４】
ここでは、「溶媒」として、イオン源および任意で追加される種が添加される水を含む。以下に説明するように、イオン源および任意で添加される種は、水性懸濁液の作成中の異なる時点で溶媒に添加される。
【００１５】
上述のように、水性懸濁液は少なくとも１つのイオン源を有して良い。ここでの「イオン源」とは、無機塩、溶解性コロイド、部分溶解性コロイド、不純物、およびそれらの組み合わせをいう。
【００１６】
また、「塩類」とは、当業者周知のあらゆる無機塩をいう。かかる塩類は概して、溶媒に導入されると、１００％溶解可能である。
【００１７】
溶解性コロイドは、完全に溶媒に溶解する。本実施形態において、溶解性コロイドは、上述した塩類と同様に作用するため、塩類と同等とみなされる。適当なコロイド組成を、以下に示す。
【００１８】
部分溶解性コロイドがイオン源として含まれる場合、部分溶解性コロイドから溶媒にイオンが放出される一方、溶解プロセスの完了時に約１０ｎｍ〜約１０μｍの大きさの粒子が残留する。すなわち、部分溶解性コロイドは、イオン源としての役割も粒子源としての役割も果たす。以下にその詳細を示す。部分溶解性コロイドは、粒子から離れた位置でイオンを選択的に浸出させることによって、界面化学的な変化を伴っても良いし、または代替的に、粒子を一様に溶解させることによって、界面化学的な変化を伴わずとも良い。部分溶解性コロイドの溶解は、以下に示すような様々な事象の１つが発生するまで続く。溶解プロセスは、一実施形態において、部分溶解性コロイドの界面領域がイオンに欠損し、イオン放出が律速段階となることを受け終了する。溶解プロセスは、他の実施形態において、部分溶解性コロイド界面が、ｐＨ変化などの界面化学的な変化によって不動態化することを受け終了する。溶解プロセスは、さらに他の実施形態において、イオン放出によって懸濁液が飽和状態となり、熱力学的平衡状態となることを受け終了する。
【００１９】
ここでの「不純物」とは、あらゆる付随イオンの供給をいう。不純物の由来は、これらに限定されないが、溶媒として用いられる不純水、スラリーを保持する容器、ならびに処理時、付随的な塩類の添加時などに用いられたスラリー供給導管を含め、様々である。
【００２０】
塩類、溶解性コロイド、部分溶解性コロイド、不純物、またはそれらの組み合わせがイオン源として含まれているか否かにかかわらず、イオン源は溶媒に添加されると溶解し、イオンが生成される。溶解したイオン源から得られるイオンとして、これらに限定されないが、Ｈ３Ｏ＋、ＮＨ４＋、Ｌｉ＋、Ｎａ＋、Ｋ＋、Ｒｂ＋、Ｃｓ＋、Ｆｒ＋、Ｂｅ２＋、Ｍｇ２＋、Ｃａ２＋、Ｓｒ２＋、Ｂａ２＋、Ｒａ２＋、Ｓｃ３＋、Ｙ３＋、Ｌａ３＋、Ｃｅ３＋、Ｃｅ４＋、Ｐｒ３＋、Ｎｄ３＋、Ｐｍ３＋、Ｓｍ３＋、Ｅｕ３＋、Ｇｄ３＋、Ｔｂ３＋、Ｄｙ３＋、Ｈｏ３＋、Ｅｒ３＋、Ｔｍ３＋、Ｙｂ３＋、Ｌｕ３＋、Ａｌ３＋、Ｃｒ２＋、Ｃｒ３＋、Ｆｅ２＋、Ｆｅ３＋、Ｔｉ３＋、Ｔｉ４＋、Ｍｎ２＋、Ｍｎ３＋、Ｍｎ４＋、Ｃｏ２＋、Ｃｏ３＋、Ｎｉ２＋、Ｎｉ３＋、Ｃｕ＋、Ｃｕ２＋、Ｃｕ３＋、Ｚｎ２＋、Ｇａ３＋、Ｇｅ２＋、Ｇｅ４＋、Ｓｅ２＋、Ｓｅ４＋、Ｚｒ２＋、Ｚｒ４＋、Ｎｂ３＋、Ｎｂ５＋、Ｒｈ３＋、Ｐｄ２＋、Ａｇ＋、Ｃｄ２＋、Ｉｎ＋、Ｉｎ２＋、Ｉｎ３＋、Ｓｎ２＋、Ｓｎ４＋、Ｓｂ３＋、Ｓｂ５＋、Ｈｆ２＋、Ｈｆ４＋、Ｔａ３＋、Ｔａ５＋、Ｉｒ３＋、Ａｕ３＋、Ｈｇ２＋、Ｈｇ２２＋、Ｔｌ＋、Ｔｌ３＋、Ｐｂ２＋、Ｐｂ４＋、Ｂｉ３＋、Ｐｏ２＋、Ａｃ３＋、Ｔｈ２＋、Ｔｈ４＋、Ｕ＋、Ｕ２＋、Ｕ３＋、ＵＯ２２＋、Ｖ２＋、Ｖ３＋、Ｎｐ３＋、Ｎｐ４＋、ＮｐＯ＋、Ｐｕ３＋、Ｐｕ４＋；ＯＨ−、Ｆ−、Ｃｌ−、Ｂｒ−、Ｉ−、Ａｔ−、ＳＯ３２−、Ｓ２Ｏ３２−、ＨＳＯ４−、ＳＯ４２−、ＨＳＯ３−、ＰＯ４３−、ＨＰＯ４２−、Ｈ２ＰＯ４−、ＰＯ３３−、ＮＯ２−、ＮＯ３−、ＣＯ３２−、ＨＣＯ３−、ＨＣＯ２−、ＭｏＯ４２−、ＷＯ４２−、ＴｃＯ４−、ＲｕＯ４−、ＲｅＯ４−、Ｃ２Ｈ３Ｏ２−、Ｃ２Ｏ４２−、ＨＣ２Ｏ４−、ＨＳ−、Ｔｅ２−、ＮＨ２−、ＯＣＮ−、ＳＣＮ−、ＣＮ−、Ｐ３−、Ｓ２−、Ｏ２２−、Ａｓ３−、ＡｓＯ４３−、ＡｓＯ３３−、ＢＯ３３−、ＢｒＯ３−、ＢｒＯ−、ＣｌＯ３−、ＣｌＯ４−、ＣｌＯ２−、ＣｌＯ−、ＣｒＯ４２−、Ｃｒ２Ｏ７２−、ＩＯ３−、ＭｎＯ４−；およびそれらの組み合わせが含まれる。
【００２１】
また、本実施形態による水性懸濁液は、粒子源を有して良い。ここでの「粒子源」とは、溶媒中に懸濁しうる固体粒子をいう。粒子源としては、部分溶解性コロイド、非溶解性コロイド、またはそれらの組み合わせが含まれて良い。上述したように、部分溶解性コロイドからは、溶媒にイオンが放出される一方、溶解プロセスの完了時に約１０ｎｍ〜約１０μｍの大きさの粒子が残留するので、部分溶解性コロイドは、イオン源としての役割も粒子源としての役割も果たす。また、「非溶解性コロイド」とは、溶解しない、すなわち溶媒中に全くイオンを放出しないコロイドをいう。非溶解性コロイドの大きさは、約１０ｎｍ〜約１０μｍである。
【００２２】
ここでの「コロイド」とは、溶解性、部分溶解性、または非溶解性を問わず、セラミック粒子、ガラス微粒子、金属微粒子、ポリマ粒子、または半導体微粒子からなる群から選択される。コロイドは概して、懸濁液の総容積（すなわち、懸濁液の容積にコロイド容積を加算した容積）に対して約０．０００１ｖｏｌ％〜約６０ｖｏｌ％の割合を占める。
【００２３】
ここでの「セラミック粒子」として、これらに限定されないが、ＳｉＣ、Ｓｉ３Ｎ４、ＡｌＮ、Ｎａ２Ｏ、Ｌｉ２Ｏ、Ｋ２Ｏ、Ａｇ２Ｏ、Ｔｌ２Ｏ、Ｃｕ２Ｏ、ＢｅＯ、ＭｇＯ、ＣａＯ、ＳｒＯ、ＢａＯ、ＮｉＯ、ＣｄＯ、ＣｏＯ、ＭｎＯ、ＣｕＯ、ＴｅＯ、ＺｎＯ、ＳｎＯ、ＰｂＯ、ＦｅＯ、ＨｇＯ、ＰｄＯ、ＡｇＯ、ＴｉＯ、ＶＯ、Ｓｃ２Ｏ３、Ｙ２Ｏ３、Ｌａ２Ｏ３、Ｃｅ２Ｏ３、Ｐｒ２Ｏ３、Ｎｄ２Ｏ３、Ｐｍ２Ｏ３、Ｓｍ２Ｏ３、Ｅｕ２Ｏ３、Ｇｄ２Ｏ３、Ｔｂ２Ｏ３、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｃｒ２Ｏ３、Ａｌ２Ｏ３、Ｆｅ２Ｏ３、Ｂｉ２Ｏ３、Ｃｏ２Ｏ３、Ｓｂ２Ｏ３、Ｎｉ２Ｏ３、Ｍｎ２Ｏ３、Ｂ２Ｏ３、Ｉｎ２Ｏ３、Ｇａ２Ｏ３、Ｐｂ２Ｏ３、Ｔｌ２Ｏ３、Ａｓ２Ｏ３、Ｒｈ２Ｏ３、Ｔｉ２Ｏ３、Ｗ２Ｏ３、Ｖ２Ｏ３、ＴｉＯ２、ＺｒＯ２、ＨｆＯ２、ＴｈＯ２、ＣｅＯ２、ＣｒＯ２、ＵＯ２、ＴｅＯ２、ＳｅＯ２、ＳｉＯ２、ＭｎＯ２、ＴｃＯ２、ＧｅＯ２、ＳｎＯ２、ＰｂＯ２、ＰｕＯ２、ＲｕＯ２、ＷＯ２、ＶＯ２、Ｓｂ２Ｏ５、Ａｓ２Ｏ５、Ｖ２Ｏ５、Ｎｂ２Ｏ５、Ｔａ２Ｏ５、Ｐ２Ｏ５、ＣｒＯ３、ＭｏＯ３、ＲｅＯ３、ＷＯ３、ＴｅＯ３、ＳｅＯ３、ＵＯ３、Ｆｅ３Ｏ４、Ｃｏ３Ｏ４、Ｍｎ２Ｏ７、Ｒｅ２Ｏ７、ＯｓＯ４、ＲｕＯ４、またはそれらの組み合わせが含まれて良い。かかるセラミック粒子の組み合わせとして、これらに限定されないが、ＲＥ２Ｓｉ２Ｏ７、ＲＥ２ＳｉＯ５、ＲＥＡｌ３Ｏ５、ＲＥＧａ３Ｏ５、ＲＥＦｅ３Ｏ５、ＡＥＴｉＯ３、ＡＥＡｌＯ２、ＡＥＡｌ４Ｏ７、ＡＥＡｌ１２Ｏ１９、ＡＥＺｒＯ３、ＡＥＨｆＯ３、ＡＥＣｅＯ３、ＲＥ２Ｚｒ２Ｏ７、ＲＥ２Ｈｆ２Ｏ７、ＲＥＰＯ４、ＡＥ３（ＰＯ４）２、ＡＥＴａ２Ｏ６、ＡＥＮｂ２Ｏ６、ＲＥＴａＯ４、ＲＥＮｂＯ４、ＡｌＰＯ４、ＺｒＳｉＯ４、ＨｆＳｉＯ４、およびインジウムスズ酸化物などの酸素混合物が含まれて良い。ここでＲＥは、スカンジウム（Ｓｃ）、イットリウム（Ｙ）、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユーロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、およびルテチウム（Ｌｕ）から選択される希土類元素である。また、ＡＥは、マグネシウム（Ｍｇ）、カルシウム（Ｃａ）、ストロンチウム（Ｓｒ）、およびバリウム（Ｂａ）から選択されるアルカリ土類元素である。
【００２４】
ここでの「ガラス微粒子」には、これらに限定されないが、二酸化ケイ素(SiO2)とともに、Ｎａ２Ｏ、Ｌｉ２Ｏ、Ｋ２Ｏ、Ａｇ２Ｏ、Ｔｌ２Ｏ、Ｃｕ２Ｏ、ＢｅＯ、ＭｇＯ、ＣａＯ、ＳｒＯ、ＢａＯ、ＮｉＯ、ＣｄＯ、ＣｏＯ、ＭｎＯ、ＣｕＯ、ＴｅＯ、ＺｎＯ、ＳｎＯ、ＰｂＯ、ＦｅＯ、ＨｇＯ、ＰｄＯ、ＡｇＯ、ＴｉＯ、ＶＯ、Ｓｃ２Ｏ３、Ｙ２Ｏ３、Ｌａ２Ｏ３、Ｃｅ２Ｏ３、Ｐｒ２Ｏ３、Ｎｄ２Ｏ３、Ｐｍ２Ｏ３、Ｓｍ２Ｏ３、Ｅｕ２Ｏ３、Ｇｄ２Ｏ３、Ｔｂ２Ｏ３、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｃｒ２Ｏ３、Ａｌ２Ｏ３、Ｆｅ２Ｏ３、Ｂｉ２Ｏ３、Ｃｏ２Ｏ３、Ｓｂ２Ｏ３、Ｎｉ２Ｏ３、Ｍｎ２Ｏ３、Ｂ２Ｏ３、Ｉｎ２Ｏ３、Ｇａ２Ｏ３、Ｐｂ２Ｏ３、Ｔｌ２Ｏ３、Ａｓ２Ｏ３、Ｒｈ２Ｏ３、Ｔｉ２Ｏ３、Ｗ２Ｏ３、Ｖ２Ｏ３、ＴｉＯ２、ＺｒＯ２、ＨｆＯ２、ＴｈＯ２、ＣｅＯ２、ＣｒＯ２、ＵＯ２、ＴｅＯ２、ＳｅＯ２、ＳｉＯ２、ＭｎＯ２、ＴｃＯ２、ＧｅＯ２、ＳｎＯ２、ＰｂＯ２、ＰｕＯ２、ＲｕＯ２、ＷＯ２、ＶＯ２、Ｓｂ２Ｏ５、Ａｓ２Ｏ５、Ｖ２Ｏ５、Ｎｂ２Ｏ５、Ｔａ２Ｏ５、Ｐ２Ｏ５、ＣｒＯ３、ＭｏＯ３、ＲｅＯ３、ＷＯ３、ＴｅＯ３、ＳｅＯ３、ＵＯ３、Ｆｅ３Ｏ４、Ｃｏ３Ｏ４、Ｍｎ２Ｏ７、Ｒｅ２Ｏ７、ＯｓＯ４、ＲｕＯ４、およびそれらの混合物のいずれかを含む非晶質粒子（すなわち、パウダーＸ線回折スキャンにおいて観察される結晶ピークを有さない粒子）が含まれて良い。さらに、ガラス微粒子は、フッ素（Ｆ）、塩素（ＣＬ）、臭素（Ｂｒ）、ヨウ素（Ｉ）、およびそれらの混合物のいずれかを有して良い。
【００２５】
ここでの「金属微粒子」は、これらに限定されないが、シリコン（Ｓｉ）、ニッケル（Ｎｉ）、銅（Ｃｕ）、ルテニウム（Ｒｕ）、ロジウム（Ｒｈ）、パラジウム（Ｐｄ）、銀（Ａｇ）、レニウム（Ｒｅ）、白金（Ｐｔ）、金（Ａｕ）、鉄（Ｆｅ）、イリジウム（Ｉｒ）、コバルト（Ｃｏ）、クロム（Ｃｒ）、タングステン（Ｗ）、タンタル（Ｔａ）、ニオブ（Ｎｂ）、モリブデン（Ｍｏ）、バナジウム（Ｖ）、チタン（Ｔｉ）、ジルコニウム（Ｚｒ）、ハフニウム（Ｈｆ）、それらの合金、およびそれらの混合物を含んで良い。例えば、金属微粒子合金は、ニッケル-クロム-アルミニウム−イットリウム（ＮｉＣｒＡｌＹ）、コバルト−クロム−アルミニウム−イットリウム（ＣｏＣｒＡｌＹ）、鋼、アルミナイド、シリサイドなどを含有して良い。
【００２６】
ここでの「ポリマ粒子」は、これらに限定されないが、ポリビニルアルコール、ポリビニルブチラール、シリコーン、ポリアクリル酸、ポリエチレン、ポリスチレンなどを含有して良い。また、かかるポリマ粒子の乳濁液は、ラテックスとして周知である。
【００２７】
ここでの「半導体微粒子」は、これらに限定されないが、ガリウムヒ素（ＧａＡｓ）、シリコン（Ｓｉ）、ゲルマニウム（Ｇｅ）、アンチモン化インジウム（ＩｎＳｂ）、ガリウムリン（ＧａＰ）、窒化ガリウム（ＧａＮ）、硫化亜鉛（ＺｎＳ）、テルル化カドミウム（ＣｄＴｅ）、セレン化カドミウム（ＣｄＳｅ）、テルル化亜鉛（ＺｎＴｅ）、およびセレン化亜鉛（ＺｎＳｅ）を含有して良い。
【００２８】
水性懸濁液に添加され含まれうる種について、説明を戻す。分散剤はポリアクリル酸、ポリメタクリル酸、ポリアクリル酸ナトリウム、ポリメタクリル酸ナトリウム、ポリビニルリン酸、硫化ナフタレンホルムアルデヒド縮合物、ポリビニルスルホン酸、およびそれらの組み合わせを含有して良い。結合剤は、ポリビニルアルコール、酸化ポリエチレン、キサンタンゴム、グァーガム、メチルセルロース、セルロース誘導体、およびそれらの組み合わせを含有して良い。可塑剤は、グリセリン、グリセロール、およびエチレングリコールを含有して良い。消泡剤は、サーフィノール（Ｓｕｒｆｙｎｏｌ（商標））５０２およびサーフィノール（商標）４２０などの有機界面活性剤を含有して良い。
【００２９】
水性懸濁液の作成プロセスは概して実施形態によって異なるが、上述したように、添加剤についてはいずれも、イオン源が添加されてから２４時間以内に懸濁液に添加される。
【００３０】
一実施形態において、添加剤は溶解性コロイドに先だって導入されて良い。ここでは、溶解性コロイドが塩類として、すなわちイオン源として作用する。他の実施形態において、添加剤は非溶解性コロイドの後、かつ塩類に先だって導入されて良い。さらに他の実施形態において、添加剤は非溶解性コロイドおよび塩類の両方に先だって導入されて良い。またさらに他の実施形態において、上述したように、添加剤は部分溶解性コロイドが添加されてから約２４時間以内に導入されて良い。添加剤を導入しない場合、約２４時間後、部分溶解性コロイドを含有する懸濁液では概して粘度上昇が生じる。またさらに他の実施形態において、上述した不純物によって生じる綿状沈殿、さらには強粘度のゲル形成を妨げるため、非溶解性コロイド（塩類は添加されない）を含有する懸濁液に、添加剤を導入する。
【００３１】
他に考慮されるべき処理パラメータとして、攪拌および温度が含まれる。詳細には、懸濁液は、添加剤が溶解するまで攪拌されることが望ましい。なお、添加剤の溶解させ、懸濁液の均質性保持、および／または沈殿抑止あるいは弱いゲルが形成された場合のゲル破壊に必要とされるよりも長く攪拌されても良い。
【００３２】
次に温度について、水性懸濁液の温度は約１００℃（約２１２°Ｆ）未満に維持され、一実施形態においては、懸濁液の作成中を通して約５０℃（約１２２°Ｆ）に維持されるのが望ましい。水性懸濁液の温度が１００℃を超える場合、コロイドの溶解性が上昇するので、所望の安定性を得るために必要な添加剤の量が増加してしまう。さらに、水温が１００℃を超えると、溶媒である水が気化してしまう。
【００３３】
結果、液中の粒子分散を制御する添加剤を含有する水性懸濁液において、添加剤が懸濁液中のイオン複合体の安定化を促進するので、イオン存在下での綿状沈殿の生成が抑制される。このように複合体が安定することによって、粒子の綿状沈殿、さらには懸濁液の粘度上昇やせん断現象、ならびに均質ではない凝固物の生成などの問題の原因となるイオン反応が抑止される。
【００３４】
以上、本発明を実施する上で最良の態様を含め、例示を用いながら、当業者が本発明を理解し活用できるよう、本発明を説明した。本発明の精神は、添付の特許請求の範囲において、当業者に考えられうるさらなる実施形態を包含する。かかる実施形態において、特許請求の範囲に記載の表現と同等の構成要素、またはほぼ同等の構成要素もまた、本発明の特許請求の範囲に包含されるものとする。